(57)【特許請求の範囲】
【請求項１】
筒状の側壁部と、この側壁部の一端に底部を有し、かつこの側壁部のもう一端に開口部を有する冷陰極管用焼結電極であって、該電極の内側表面の表面粗さ（Ｓｍ）が１００μｍ以下のものであることを特徴とする、冷陰極管用焼結電極。
【請求項２】
前記側壁部が、平均厚さが０．１ｍｍ以上、０．７ｍｍ以下のものである、請求項１に記載の冷陰極管用焼結電極。
【請求項３】
前記底部が、平均厚さが０．２５ｍｍ以上、１．５ｍｍ以下のものである、請求項１または２に記載の冷陰極管用焼結電極。
【請求項４】
Ｗ、Ｎｂ、Ｔａ、Ｔｉ、Ｍｏ、Ｒｅから選ばれる金属、またはその合金からなる、請求項１〜３のいずれか１項に記載の冷陰極管用焼結電極。
【請求項５】
相対密度が８０％以上のものである、請求項１〜４のいずれか１項に記載の冷陰極管用焼結電極。
【請求項６】
希土類元素（Ｒ）−炭素（Ｃ）−酸素（Ｏ）化合物を含有する高融点金属の焼結体からなる、請求項１〜５のいずれか１項に記載の冷陰極管用焼結電極。
【請求項７】
前記希土類元素（Ｒ）−炭素（Ｃ）−酸素（Ｏ）化合物の含有量が、希土類元素（Ｒ）として、０．０５質量％を超え、２０質量％以下である、請求項６に記載の冷陰極管用焼結電極。
【請求項８】
炭素の含有量が、１ｐｐｍを超え、１００ｐｐｍ以下である、請求項６または７に記載の冷陰極管用焼結電極。
【請求項９】
酸素の含有量が、０．０１質量％を超え、６質量％以下である、請求項６〜８のいずれか１項に記載の冷陰極管用焼結電極。
【請求項１０】
前記希土類元素（Ｒ）−炭素（Ｃ）−酸素（Ｏ）化合物が、平均粒径１０μｍ以下の粒子として焼結体中に存在する、請求項６〜９のいずれか１項に記載の冷陰極管用焼結電極。
【請求項１１】
前記冷陰極管用焼結電極の長手軸方向に垂直な断面において、前記筒状の側壁部の内壁面の形状が凹凸形状である、請求項１〜１０のいずれか１項に記載の冷陰極管用焼結電極。
【請求項１２】
前記冷陰極管用焼結電極の長手軸方向に垂直な断面において、前記筒状の側壁部の内壁面の形状が、
前記冷陰極管用焼結電極の外径から算出した仮想中心Ｏからの外径距離ａに対して、内径最大長ｂと外径距離ａとの比率（ｂ／ａ）が０．５０を超え、０．９５以下であり、かつ内径最小長ｃと内径最大長ｂとの比率（ｃ／ｂ）が０．５０を超え、０．９５以下である、請求項１１に記載の冷陰極管用焼結電極。
【請求項１３】
請求項１〜１２のいずれか１項に記載の冷陰極管用焼結電極の底部に、リード線が溶接されており、このリード線の単位断面積あたりの溶接強度が４００Ｎ／ｍｍ２以上である、冷陰極管用焼結電極。
【請求項１４】
放電媒体が封入された中空の管形透光性バルブと、
前記管形透光性バルブの内壁面に設けられた蛍光体層と、
前記管形透光性バルブの両端部に配設された、一対の、請求項１〜１３のいずれか１項に記載の冷陰極管用焼結電極と、を具備することを特徴とする、冷陰極管。
【請求項１５】
請求項１４に記載の冷陰極管と、
前記冷陰極管に近接配置された導光体と、
前記導光体の一方の面側に配置された反射体と、
前記導光体のもう一方の面側に配置された液晶表示パネルと、を具備することを特徴とする、液晶表示装置。
【発明の詳細な説明】
【技術分野】
【０００１】  本発明は、冷陰極管用焼結電極、この冷陰極管用焼結電極を具備する冷陰極管および液晶表示装置に関するものである。
【背景技術】
【０００２】  従来より、冷陰極管用焼結電極およびこの電極を具備する冷陰極管は、例えば液晶表示装置のバックライトとして使用されている。このような液晶用の冷陰極管には、高輝度、高効率であることに加え、長寿命であることが求められている。【０００３】  一般に、液晶用バックライトとして有用な冷陰極管は、蛍光体が内面に塗布されたガラス管内に微量の水銀および希ガスを充填し、このガラス管の両端部に電極および導入線（例えばＫＯＶ＋ジュメット線）が装着された構成となっている。このような冷陰極管では、その両端の電極に電圧をかけることでガラス管内に封入された水銀が蒸発し、紫外線を放出し、その紫外線を吸収した蛍光体が発光する。【０００４】  従来、電極としてはニッケル材料が主として用いられている。しかし、このようなＮｉ電極では、電極から電子を放電空間へ放出させるために必要な陰極降下電圧が高めであることに加えて、所謂スパッタリングという現象の発生によってランプ寿命が低下しがちであった。ここで、スパッタリング現象とは、冷陰極管の点灯中に電極がイオンからの衝突を受け、電極物質が飛散し、その飛散物質および水銀等がガラス管内壁面に蓄積していく現象をいうものである。【０００５】  スパッタリング現象によって形成されたスパッタリング層は、水銀を取り込み、その水銀を発光に利用出来なくしてしまうことから、冷陰極管を長時間点灯すると、ランプの輝度が極端に低下して寿命末期となる。このことから、スパッタリング現象を少なくできれば水銀消耗費が抑えられるので、同じ水銀封入量でも長寿命化をはかることが可能になる。【０００６】  そこで、陰極降下電圧低減とスパッリング抑制の両方を狙った試みがなされている。最近の取組みでは、電極を有底の円筒状にしてホロカソード効果による陰極降下電圧低減とスパッタリングの抑制の両方を狙った電極設計がなされている（特開２００１−１７６４４５号公報）。また、電極材質を従来のニッケルに代えて陰極降下電圧を２０Ｖ程度低くできるＭｏあるいはＮｂ等とすることが行なわれている。【０００７】
【特許文献１】特開２００１−１７６４４５号公報
【発明の開示】
【発明が解決しようとする課題】
【０００８】  上記の有底円筒状の冷陰極管用電極は、従来のニッケル電極に比べると陰極降下電圧の降下および寿命の点で好ましいものの、いずれも板材（通常、厚さが０．０７ｍｍから０．２ｍｍ程度のものが用いられる）から絞り加工によって有底円筒型を得ていることから材料歩留りが悪く、かつ絞り性の悪い金属については加工中に割れ等が発生してしまうという問題点があった。さらに板材からの絞り加工では、コストが高くなるという問題点があった。【０００９】  また、有底の円筒型の電極は、側壁部よりも底部の方がスパッタリングによる消耗が進行しやすい傾向が見られるが、上記のような絞り加工では底部および側壁部の厚さや形態を制御することが難しく、底部および側壁部の両者を最良の厚さおよび形態のものとして製造することが難しかった。その結果、厚さが不足する部分や、過度に厚い部分が生じる場合があった。なお、底部および側壁部が過度に厚い場合には、電極の表面積が不足したり、電極自体の大きくなってしまうことがあって、好ましくない。【００１０】  よって、高輝度、高効率かつ長寿命の冷陰極管を提供するために、電極として求められる性能を高度に発揮しつつ容易かつ低コストで量産できる冷陰極管用電極が求められている。【００１１】  通常、有底の円筒型の電極にはその底部にリード線が溶接されるが、板材の絞り加工によって製造された従来の電極の場合、リード線の溶接時に有底部が消失あるいは変形してしまったり、再結晶による溶接強度の低下が著しくて、十分な強度でリード線が溶接された円筒型電極を得ることは困難であった。
【課題を解決するための手段】
【００１２】  本発明は、上記の問題点を解決するためになされたものであり、板材から絞り加工による電極と同等あるいは同等以上の特性を有すると共に、リード線を溶接した際の溶接強度が高く、量産性がよく、低コストで製造可能な冷陰極管用電極、および冷陰極管、ならびに液晶表示装置を提供するものである。【００１３】  よって、本発明による冷陰極管用焼結電極は、筒状の側壁部と、この側壁部の一端に底部を有し、かつこの側壁部のもう一端に開口部を有する冷陰極管用焼結電極であって、該電極の内側表面の表面粗さ（Ｓｍ）が１００μｍ以下のものであること、を特徴とするものである。【００１４】  このような本発明による冷陰極管用焼結電極は、好ましくは、前記側壁部を、平均厚さが０．１ｍｍ以上、０．７ｍｍ以下のものとすることができる。【００１５】  このような本発明による冷陰極管用焼結電極は、好ましくは、前記底部を、平均厚さが０．２５ｍｍ以上、１．５ｍｍ以下のものとすることができる。【００１６】  このような本発明による冷陰極管用焼結電極は、好ましくは、Ｗ、Ｎｂ、Ｔａ、Ｔｉ、Ｍｏ、Ｒｅから選ばれる金属、またはその合金からなるものとすることができる。【００１７】  このような本発明による冷陰極管用焼結電極は、好ましくは、相対密度が８０％以上のものとすることができる。【００１８】  そして、本発明による上記の冷陰極管用焼結電極は、好ましい態様として、希土類元素（Ｒ）−炭素（Ｃ）−酸素（Ｏ）化合物を含有する高融点金属の焼結体からなるもの、を包含する。【００１９】  この本発明による冷陰極管用焼結電極は、好ましい態様として、希土類元素（Ｒ）−炭素（Ｃ）−酸素（Ｏ）化合物の含有量が希土類元素（Ｒ）として、０．０５質量％を超え、２０質量％以下のもの、を包含する。【００２０】  この本発明による冷陰極管用焼結電極は、好ましい態様として、炭素の含有量が１ｐｐｍを超え、１００ｐｐｍ以下のもの、を包含する。【００２１】  この冷陰極管用焼結電極は、好ましい態様として、酸素の含有量が、０．０１質量％を超え、６質量％以下のもの、を包含する。【００２２】  この本発明による冷陰極管用焼結電極は、好ましい態様として、希土類元素（Ｒ）−炭素（Ｃ）−酸素（Ｏ）化合物が、平均粒径１０μｍ以下の粒子として焼結体中に存在するもの、を包含する。【００２３】  また、本発明による上記の冷陰極管用焼結電極は、好ましくは、前記冷陰極管用焼結電極の長手軸方向に垂直な断面において、前記筒状の側壁部の内壁面の形状が凹凸形状であるものとすることができる。【００２４】  上記の本発明による冷陰極管用焼結電極は、好ましい態様として、前記冷陰極管用焼結電極の長手軸方向に垂直な断面において、前記筒状の側壁部の内壁面の形状が、前記冷陰極管用焼結電極の外径から算出した仮想中心Ｏからの外径距離ａに対して、内径最大長ｂと外径距離ａとの比率（ｂ／ａ）が０．５０を超え、０．９５以下であり、かつ内径最小長ｃと内径最大長ｂとの比率（ｃ／ｂ）が０．５０を超え、０．９５以下であるもの、を包含する。【００２５】  また、本発明による上記の冷陰極管用焼結電極は、上記いずれかの冷陰極管用焼結電極の底部に、リード線が溶接されており、このリード線���単位断面積あたりの溶接強度が４００Ｎ／ｍｍ２以上であるもの、である。【００２６】  そして、本発明による冷陰極管は、放電媒体が封入された中空の管形透光性バルブと、前記管形透光性バルブの内壁面に設けられた蛍光体層と、前記管形透光性バルブの両端部に配設された、一対の前記冷陰極管用焼結電極と、を具備すること、を特徴とするものである。【００２７】  そして、本発明による液晶表示装置は、前記の冷陰極管と、前記冷陰極管に近接配置された導光体と、前記導光体の一方の面側に配置された反射体と、前記導光体のもう一方の面側に配置された液晶表示パネルと、を具備すること、を特徴とするものである。
【発明の効果】
【００２８】  本発明による冷陰極管用焼結電極は、該電極の内側表面の表面粗さ（Ｓｍ）が１００μｍ以下のものであることから、表面積が大きくかつ動作時のスパッタリングが抑制されたものである。従って、本発明による冷陰極管用焼結電極によれば、動作電圧が低く、水銀消耗量が著しく抑制された、長寿命の冷陰極管が提供される。【００２９】  本発明による冷陰極管用焼結電極よれば、スパッタリングによる電極飛散物の量が低減され、この飛散物質と水銀とのアマルガム生成による照度低下、ならびに水銀消耗による照度低下が有効に防止されることによって、高輝度、高効率であり、かつ長寿命の冷陰極管が提供される。【００３０】  また、本発明による冷陰極管用焼結電極は、従来の板材から絞り加工による電極よりも量産性がよいことから低コストで製造することができる。【００３１】  本発明による冷陰極管用焼結電極が、特に希土類元素（Ｒ）−炭素（Ｃ）−酸素（Ｏ）化合物を含有する高融点金属の焼結体からなる場合には、陰極降下電圧を非常に低くすることができる。従って、このような本発明による冷陰極管用焼結電極によれば、さらに動作電圧が低く、水銀消耗量が著しく抑制された、長寿命の冷陰極管が提供される。そして、この特定の希土類化合物を含有する焼結体からなる冷陰極管用焼結電極は、溶接条件において焼結体組織の再結晶化が抑制されたものである。よって、従来の絞り加工によって製造された一般的な電極では実質的に採用できなかった高電圧の溶接条件を、本発明では採用できるので、従来よりリード線溶接強度が高い冷陰極管用焼結電極を容易に得ることができる。【００３２】  そして、本発明による冷陰極管用焼結電極が、電極長手軸方向に垂直な断面において、前記筒状の側壁部の内壁面の形状が凹凸形状である場合には、陰極降下電圧がより低くなる。よって、動作電圧がより低く、水銀消耗量が著しく抑制された、長寿命の冷陰極管が提供される。【００３３】  本発明者らが知る限り、従来、冷陰極管用焼結電極の表面特性に着目すること、そして、焼結電極の表面特性と冷陰極管の性能との関連性について検討されることは全く行われていなかった。従って、冷陰極管用焼結電極の表面特性、特に冷陰極管用焼結電極の内側表面の表面特性に着目し、そしてさらに、その表面粗さ（Ｓｍ）を特定の範囲内に制御することによって、動作電圧が低くかつ水銀消耗量が著しく抑制された冷陰極管が提供されたことは予想外のことである。【００３４】  そして、そのように表面粗さ（Ｓｍ）を特定範囲内に制御された冷陰極管用焼結電極において、希土類元素（Ｒ）−炭素（Ｃ）−酸素（Ｏ）化合物を含有する高融点金属の焼結体を用いることによって陰極効果電圧が非常に低くなること、加えて、そのように表面粗さ（Ｓｍ）を特定の範囲内に制御された冷陰極管用焼結電極において、筒状の側壁部の内壁面の形状が凹凸形状であることにより陰極降下電圧がさらに低くなること、加えて、従来よりリード線溶接強度が向上することは、予想外のことである。【００３５】  動作電圧の低減化は、焼結電極の温度条件および電圧条件を穏やかなものとし、電極のスパッタリングを有効に防止する。その結果、電極自体の消耗および冷陰極管内の水銀消耗が著しく抑制されると共に、スパッタリングによる飛散物質が冷陰極管内壁面に蓄積されるのが防止される。これらの相乗的効果によって、本発明による冷陰極管では、使用による性能劣化が少なくかつ冷陰極管の使用不能になるまでの寿命が著しく向上する。また、冷陰極管の動作電圧の低減化は、それを組み込んだ表示装置の低電圧化を図ることができ、装置の小型・軽量・薄型化およびコスト低減に寄与する。【００３６】  このような本発明による冷陰極管用焼結電極、冷陰極管および液晶表示装置は、例えばバッテリー駆動の携帯用電子装置だけでなく、省電力で安定した高品位の表示が長期間求められる表示装置等に特に適したものである。
【図面の簡単な説明】
【００３７】［図１］図１は、本発明による冷陰極管用焼結電極の好ましい具体例の断面（長手軸方向に平行な断面）を示す図である。
［図２］図２は、冷陰極管用焼結電極の、側壁部平均厚さおよび底面部の平均厚さを算出する際に使用される断面の取得位置を示す図である。
［図３］図３は、本発明による冷陰極管用焼結電極の好ましい具体例の断面（長手軸方向に平行な断面）を示す図である。
［図４］図４は、本発明による冷陰極管用焼結電極の好ましい具体例の断面（長手軸方向に平行な断面）を示す図である。
［図５］図５は、本発明による冷陰極管用焼結電極の好ましい具体例の断面（長手軸方向に平行な断面）を示す図である。
［図６］図６は、本発明による冷陰極管用焼結電極の好ましい具体例の断面（長手軸方向に平行な断面）を示す図である。
［図７］図７は、実施例１の冷陰極管用焼結電極の内側表面の表面粗さ（Ｓｍ）の測定結果を示す図である。
［図８］図８は、比較例６の冷陰極管用焼結電極の内側表面の表面粗さ（Ｓｍ）の測定結果を示す図である。
［図９］図９は、本発明による液晶表示装置の好ましい具体例の断面図である。
［図１０］図１０は、リード線溶接強度の評価方法の概要を示す図である。
［図１１］図１１は、本発明による冷陰極管用焼結電極の好ましい具体例の断面（長手軸方向に垂直な断面）を示す図である。
［図１２］図１２は、本発明による冷陰極管用焼結電極の好ましい具体例の断面（長手軸方向に垂直な断面）を示す図である。
［図１３］図１３は、本発明による冷陰極管用焼結電極の好ましい具体例の断面（長手軸方向に垂直な断面）を示す図である。
［図１４］図１４は、２％Ｌａ−Ｃ−Ｏ化合物の平均粒径（μｍ）と初期放電電圧（Ｖ）との関係を示す図である。
［図１５］図１５は、２％Ｌａ−Ｃ−Ｏ化合物のついてのＥＰＭＡ法カラーマッピングによる解析図面である。
【符号の説明】
【００３８】  １：冷陰極管用焼結電極
２：側壁部
３：底部
４：開口部
５：電極の内側表面
６：最深部
７：ジュメット線
８：突起部
２０：液晶表示装置
２１：冷陰極管
２２：導光体
２３：反射体
２４：液晶表示パネル
２５ａ、２５ｂ、２５ｃ：光拡散体
【発明を実施するための最良の形態】
【００３９】  ＜冷陰極管用焼結電極（その１）＞
前記の通り、本発明による冷陰極管用焼結電極は、筒状の側壁部と、この側壁部の一端に底部を有し、かつこの側壁部のもう一端に開口部を有する冷陰極管用焼結電極であって、該電極の内側表面の表面粗さ（Ｓｍ）が１００μｍ以下のものであること、を特徴とするものである。【００４０】  本発明において、「表面粗さ（Ｓｍ）」は、具体的には、ＪＩＳ  Ｂ０６０１−１９９４に規定される「凹凸の平均間隔（Ｓｍ）」によるもの、すなわち、「粗さ曲線から、その平均線方向に基準長さ１だけ抜き取り、１つの山及びそれに隣り合う１つの谷に対応する平均線の長さの和を求め、平均値をミリメートル（ｍｍ）で表したもの」
0004966008.tif 000002
を意味する。【００４１】  図１および図３〜図６は、本発明による冷陰極管用焼結電極の好ましい具体例の断面を示すものである。これらの各図には、冷陰極管用焼結電極の長手軸方向に平行な断面が示されている。【００４２】  図１に示される本発明による冷陰極管用焼結電極（１）は、筒状の側壁部（２）と、この側壁部（２）の一端に底部（３）を有し、かつこの側壁部（２）のもう一端に開口部（４）を有する冷陰極管用焼結電極であって、該電極の内側表面（５）の表面粗さ（Ｓｍ）が１００μｍ以下のものである。なお、本明細書において、「側壁部」とは、図１に示されるように、冷陰極管用焼結電極（１）の、その最深部〔即ち、開口部（４）の縁端面（４’）と電極内壁面との距離（Ｌ１）が最も長い部分〕（６）より、縁端面（４’）側に存在する部分を言う。また、「底部」とは、冷陰極管用焼結電極（１）の、前記最深部（６）より、縁端面（４’）の反対側に存在する部分を言う。また、内側表面（５）とは、冷陰極管用焼結電極（１）の筒状の側壁部（２）の内側表面および底部（３）の内側表面の両者を言うものである。【００４３】  なお、本発明は、この内側表面（５）の表面粗さが所定のＳｍ範囲内であることを主要な特徴の一つとするが、本発明では必らずしも内側表面（５）の各領域が常に同一のＳｍ値である必要はない。また、本発明では、内側表面（５）の実質的に全領域（好ましくは内側表面（５）の３０％以上、特に好ましくは５０％以上、の面積）が、所定のＳｍ範囲内であればよく、内側表面（５）の全ての領域が常に所定のＳｍ範囲内であることを要しない。従って、場合により内側表面（５）の一部分の領域が所定のＳｍ範囲内でなくてもよい。【００４４】  一方、冷陰極管用焼結電極（１）の外側表面〔即ち、筒状の側壁部（２）の外側表面および底部（３）の外側表面および縁端面（４’）表面等を含む〕については、Ｓｍは特定されていない。即ち、冷陰極管用焼結電極（１）の外側表面のＳｍは任意であって、冷陰極管用焼結電極（１）の内側表面について規定された前記Ｓｍ範囲と同一であっても異なっていてもよい。【００４５】  また、本明細書において、底部の「厚さ」とは、前記底部において、前記最深部（６）と冷陰極管用焼結電極の底部の外側表面との間の距離（Ｌ２）を言う。また、側壁部の「厚さ」とは、前記側壁部において、冷陰極管用焼結電極の内側表面と外側表面と間の距離（Ｌ３）を言う。【００４６】  また、側壁部について、「平均厚さ」とは、図２に示されるように、筒状の冷陰極管用焼結電極の中心を通る第一の断面〔以下、「第一断面」と言う。尚、この第一断面からは、側壁断面（イ）と、これと対になる側壁断面（ロ）の二つの側壁断面が得られる〕と、筒状の冷陰極管用焼結電極の中心を通りかつ前記第一断面と直交する第二の断面〔以下、「第二断面」と言う。尚、この第二断面からは、側壁断面（ハ）と、これと対になる側壁断面（ニ）が得られる〕とから得られる、４つの側壁断面〔（イ）〜（ニ）〕のそれぞれについての最大厚み（ＬＭＡＸ）と最小厚み（ＬＭＩＮ）の計測から求められたものであって、下記式から算出された値（単位：「ｍｍ」）を言うものである。
0004966008.tif 000003
〔式中、「（イ）ＬＭＡＸ」とは、「断面（イ）の最大厚み（ＬＭＡＸ」を、「（イ）ＬＭＩＮ」とは、上記の「断面（イ）の最小厚み（ＬＭＩＮ）」を、意味する。「（ロ）ＬＭＡＸ」、「（ロ）ＬＭＩＮ」、「（ハ）ＬＭＡＸ」、「（ハ）ＬＭＩＮ」、「（ニ）ＬＭＡＸ」、「（ニ）ＬＭＩＮ」もこれに準じる。〕
また、底部について「平均厚さ」とは、上記と同様に、第一断面および第二断面から得られた４つの断面について、それぞれ底部の最大厚み（ＬＭＡＸ）および最小厚み（ＬＭＩＮ）を計測し、上記式から算出された値を言うものである。【００４７】  冷陰極管用焼結電極（１）の底部（３）のそのほぼ中央部には、通常Ｍｏ、ＷまたはＫＯＶ（コバール合金）のいずれか１種からなる線材またはおよび箔材が接合され、これらの線材または箔材にさらにジュメット線またはＮｉ線（７）が接合され、このジュメット線（７）によって冷陰極管用焼結電極（１）に電圧が印加されるように構成されている。冷陰極管用焼結電極（１）とＭｏ、ＷまたはＫＯＶ線ジュメット線（７）との接合部には、場合により、図３に示されるように、突起部（８）を設けることができる。この場合、冷陰極管用焼結電極（１）の底部（３）の内側表面とＭｏ、ＷまたはＫＯＶ線ジュメット線（７）との接合部との間の距離（Ｌ４）を底部の厚さと捉える。この突起部（８）によって底部の厚さが増大する結果、冷陰極管用電極の寿命および耐久性が向上する。【００４８】  本発明による冷陰極管用焼結電極は、前記の通り、内側表面の表面粗さ（Ｓｍ）が１００μｍ以下のものである。これは、有底の電極において、動作電圧を低くするためには、特に電極の表面積の大きさが大きいほど有利であり、特に電極内側を中心に放電が起こるため、電極内側表面積を大きくすることが望ましいからである。Ｓｍ値が１００μｍを超えると、このような動作電圧に関する有利な効果が乏しくなり、また水銀消耗量も有意に増加する傾向がみられ、本発明の目的、即ち動作電圧が低く、水銀消耗量が著しく抑制された長寿命の冷陰極管の提供、を達成することが困難になる。好ましいＳｍの範囲は、７０μｍ以上９０μｍ以下、特に好ましくは４０μｍ以上５０μｍ以下、である。【００４９】  内側表面の表面粗さ（Ｓｍ）は、そのような内側表面の焼結電極が得られるように焼結体の製造条件（例えば原料粉末の粒径等）を設定するか、あるいは焼結体を得た後に適当な加工（例えばバレル研磨、ブラスト等の研磨加工、エッチング加工等）を施すことによって得ることができる。【００５０】  側面部の平均厚さは、０．１ｍｍ以上０．７ｍｍ以下の範囲内が好ましい。これは、冷陰極管として動作させた時に、平均厚さが０．１ｍｍ未満であると、強度が不足したり、孔があく等の問題が発生する場合があるからである。０．７ｍｍ超過では、冷陰極管用焼結電極の内側の表面積が減少して、動作電圧の低減化効果が十分得られない。好ましい側面部の平均厚さは、０．３ｍｍ以上０．６ｍｍ以下、特に好ましくは０．３５ｍｍ以上０．５５ｍｍ以下、である。【００５１】  一方、底面部の平均厚さは、０．２５ｍｍ以上１．５ｍｍ以下の範囲内が好ましい。これは、電極の底面部内側は消耗が著しいため０．２５ｍｍよりも厚いことが好ましいからである。しかし、１．５ｍｍを越えるようになると内側の表面積が小さくなって、前記と同様に動作電圧の低減化効果が十分得られない。好ましい底面部の平均厚さは、０．４ｍｍ以上１．３５ｍｍ以下、特に好ましくは０．６ｍｍ以上１．１５ｍｍ以下、である。【００５２】  本発明による冷陰極管用焼結電極は、合目的的な任意の高融点金属から形成することができる。例えば、好ましくはＷ、Ｎｂ、Ｔａ、Ｔｉ、Ｍｏ、Ｒｅから選ばれる金属の単体、またはその合金の少なくとも一種から、形成することができる。好ましい金属としてはＭｏが挙げられ、さらにはＬａ、Ｃｅ、Ｙ等の希土類酸化物、希土類炭酸化物（特に好ましくは「希土類元素（Ｒ）−炭素（Ｃ）−酸素（Ｏ）化合物」（詳細後記）、Ｂａ、Ｍｇ、Ｃａといった軽元素の酸化物を添加したＭｏを例示することができる。好ましい合金としては、Ｗ−Ｍｏ合金、Ｒｅ−Ｗ合金、Ｔａ−Ｍｏ合金を例示することができる。また、必要に応じ、電子放射性物質と高融点金属を混合したものでよく、さらにＮｉ、Ｃｕ、Ｆｅ、Ｐなどを焼結助剤として微量（例えば１質量％以下）添加することができる。通常、冷陰極管の製造工程では、高温で、窒素ガスを置換等で使用することから、Ｎｂ系やＴａ系よりは窒化しにくいＭｏ系やＷ系のものの方が好ましい。Ｍｏ系とＷ系とでは、特に低温で焼結が進むＭｏ系がより好ましい。【００５３】  焼結体の結晶粒の平均粒径は１００μｍ以下であることが好ましい。また、焼結体の結晶粒のアスペクト比（長径／短径）は５以下であることが好ましい。【００５４】  相対密度は、好ましくは８０％以上、特に好ましくは９０％以上９８％以下、である。ここで、相対密度は、下記方法に従って測定したときのものである。
相対密度の測定
１．冷陰極管用焼結電極の底部をワイヤ放電加工等の方法で切断し除去し、サンプルを採取する。
２．続いて、１で得られた側壁部のサンプルを軸対象にワイヤ放電加工等の方法で半分に切断する。尚、ここで底部を切断する理由は、底部があると冷陰極管用焼結電極内部の閉塞空間に気泡が入り正確な測定ができないからである。
３．２で得られたサンプルを、ＪＩＳ  Ｚ２５０１−２０００に規定されるアルキメデス法によりＮ＝５測定した際の平均値を代表値とする。【００５５】  本発明による冷陰極管用焼結電極の長さ〔即ち、縁端面（４’）表面と、縁端面（４’）から最も遠い底面部の外側表面（突起部を有するものの場合には、その突起部先端の表面）との間の長さ〕は、主として、電極が組み込まれる冷陰極管の大きさや性能等に応じて定められるが、好ましくは３ｍｍ以上８ｍｍ以下、特に好ましくは４ｍｍ以上７ｍｍ以下である。【００５６】  冷陰極管用焼結電極の直径も、同様に、電極が組み込まれる冷陰極管の大きさや性能等に応じて定められるが、好ましくはφ１．０ｍｍ以上φ３．０ｍｍ以下、特に好ましくはφ１．３ｍｍ以上φ２．７ｍｍ以下、である。本発明では焼結電極であることから、このような小型の電極に有効である。【００５７】  冷陰極管用焼結電極の長さと直径との比（長さ／直径）は、好ましくは２以上３以下、特に好ましくは２．２以上２．８以下、である。【００５８】  また、本発明による冷陰極管用焼結電極は、表面積が大きいこと、かつ製造や加工の容易さ、並びに冷陰極管の製造に際して中空バルブに装着するときの作業性等の観点から、長手軸方向に平行な断面において示される筒状内空間の形状が、図１のような長方形形状や、図３のような台形形状であるものが好ましいが、上記に限られるものはなく、図４（断面Ｖ字）、図５（断面Ｕ字）、図６（断面階段型）など様々な形状であることができる。また、同様に理由から、側壁部の外形形状が円筒形状であるものが好ましいが、他の形状（例えば楕円、多角形）であっても良い。また、冷陰極管用焼結電極の外形形状と冷陰極管用焼結電極の内部形状とは異なっていてもよい。【００５９】  上記の構成により、動作電圧が低く、水銀消耗量が著しく抑制された、長寿命の冷陰極管が提供される。【００６０】  ＜＜冷陰極管用焼結電極および冷陰極管の製造方法（その１）＞＞
本発明に係る冷陰極管用焼結電極は、原料粉末を混合し、造粒し、これを所定形状に成形し、その後に焼結することによって製造することができる。
以下、本発明に係る冷陰極管用焼結電極の好ましい製造方法について、モリブデンを中心に述べる。【００６１】  原料粉末であるモリブデンの粉末は、平均粒径が１μｍ以上５μｍ以下で、純度が９９．９５％以上のものを使用する。この粉末に純水、バインダー（バインダーとしてはポリビニルアルコール（ＰＶＡ）が好ましい）を混ぜ、造粒を行う。その後、単発プレス、ロータリープレスあるいは射出成形によって、カップ状の形状〔例えば、直径３．０ｍｍ×長さ７．０ｍｍ、側面部平均厚さ０．５ｍｍ、底面部平均厚さ１．０ｍｍ、底面突起Ｒ０．６ｍｍ（なお、この突起部は、長さ７．０ｍｍには含まれない）〕の成形体を得る。突起部分は、射出成形を用いた場合、必要に応じ、リードの形状としても良い。【００６２】  続いて、８００℃〜１０００℃のドライ水素雰囲気中で脱脂を行う。脱脂時間としては４時間以内が好ましい。脱脂時間が４時間を超えると希土類炭酸化物中の炭素量が少なくなるので好ましくない。続いて、１７００〜１８００℃×４時間以上、水素雰囲気中で、焼結を行い、さらに必要に応じて１１００〜１６００℃×１００〜２５０Ｍｐａで熱間静水圧プレス（ＨＩＰ）処理を行う。有底形状部の内側の表面粗さが所定のＳｍ範囲でない場合、あるいはより好ましいＳｍ範囲のものとするために、有底形状部の内側の表面粗さ（Ｓｍ）を調整することができる。その方法としては、例えばバレル研磨、ブラスト等を例示することができる。その際、使用する研磨材、作業内容等を適宜選択ないし調整することができる。【００６３】  その後、洗浄し、７００℃以上１０００℃以下の温度で、アニールを行う。成形時にリード部を付けたものについては、例えば、直径０．６ｍｍ×長さ２５ｍｍのジュメット棒との溶接を実施する。リード部を付けていないものについては、例えば、直径０．８ｍｍ×長さ２．６ｍｍのモリブデン棒と直径０．６ｍｍ×長さ４０ｍｍのジュメット棒との溶接を行い、電極の組立が完成する。ここで、底部の電極とＭｏ棒との溶接においては、Ｎｉ、ＫＯＶ等の箔材をインサートして溶接しても良い。なお、リード部の構成（直径や長さ）は任意である。【００６４】  ＜冷陰極管用焼結電極（その２）＞
本発明による冷陰極管用焼結電極は、好ましい一態様として、希土類元素（Ｒ）−炭素（Ｃ）−酸素（Ｏ）化合物を含有する高融点金属の焼結体からなるもの、を包含することは前記した通りである。ここで、「希土類元素（Ｒ）−炭素（Ｃ）−酸素（Ｏ）化合物」とは、希土類元素（Ｒ）と炭素（Ｃ）と酸素（Ｏ）とを構成成分として含む化合物をいうものである。【００６５】  この希土類元素（Ｒ）には、例えばランタン（Ｌａ）、セリウム（Ｃｅ）、サマリウム（Ｓｍ）、プラセオジム（Ｐｒ）、ネオジウム（Ｎｄ）があり、この中では特にＬａ、ＣｅおよびＳｍが好ましい。この「希土類元素（Ｒ）−炭素（Ｃ）−酸素（Ｏ）化合物」は、同一化合物中に複数種類の希土類元素を含むことができる。また、本発明による冷陰極管用焼結電極の焼結体は、希土類元素の種類、その存在量、炭素および（または）酸素の存在量が異なる複数種類の「希土類元素（Ｒ）−炭素（Ｃ）−酸素（Ｏ）化合物」を含むことができる。【００６６】  冷陰極管用焼結電極を形成している焼結体の組成は、ＥＰＭＡ（Ｅｌｅｃｔｒｏｎ  Ｐｌｏｂｅ  Ｍｉｃｒｏ  Ａｎａｌｙｚｅｒ）法によるカラーマッピングによって容易に判定することができる。従って、本発明による冷陰極管用焼結電極は、ＥＰＭＡ法によるカラーマッピングによって、焼結体中に、高融点金属以外の焼結体構成成分の少なくとも一つとして、上記「希土類元素（Ｒ）−炭素（Ｃ）−酸素（Ｏ）化合物」の存在が認められるものである。【００６７】  なお、この「希土類元素（Ｒ）−炭素（Ｃ）−酸素（Ｏ）化合物」は、ＲｘＣｙＯｚまたはＲｘＯｙ（ＣＯｚ）ａの化学式で表示することができる（式中、Ｒは希土類元素、ｘ、ｙ、ｚ、ａは任意の数字を示す）。このように表記される化合物には、（イ）Ｌａ系のものとして、例えばＬａＣＯ、Ｌａ２Ｏ（ＣＯ３）２、Ｌａ２Ｏ２ＣＯ３、Ｌａ２ＣＯ５Ｌａ２Ｏ（ＣＯ３）２、Ｌａ２Ｏ２ＣＯ３、（ロ）Ｃｅ系のものとして、例えばＣｅＯ２Ｃ２、Ｃｅ４Ｏ２Ｃ２、（ハ）Ｓｍ系のものとして、例えばＳｍＯ０．５Ｃ０．４、Ｓｍ２ＣＯ５Ｓｍ２Ｏ２ＣＯ３、（ニ）構造不定のもの、（５）上記（１）〜（４）の混合物もしくは化合物、（６）その他、が含まれる場合が考えられる。【００６８】  本発明による冷陰極管用焼結電極は、希土類元素（Ｒ）−炭素（Ｃ）−酸素（Ｏ）化合物の含有量が、希土類元素（Ｒ）として、０．０５質量％を超え、２０質量％以下であるものが好ましく、０．５質量％を超え、１０質量％以下であるものが特に好ましい。上記含有量が、０．０５質量％以下のものは陰極降下電圧が高くなり、一方、１０質量％超過では焼結しにくくなるので、上記範囲が好ましくない。【００６９】  本発明による冷陰極管用焼結電極を形成している焼結体における炭素の含有量は、１ｐｐｍを超え、１００ｐｐｍ以下が好ましく、５ｐｐｍを超え、７０ｐｐｍ以下であるものが特に好ましい。炭素含有量が、１ｐｐｍ以下のものは陰極降下電圧が高くなり、一方、１００ｐｐｍ超過では電極として使用した際に、ガス（主として、ＣＯ２ガス）の放出が放電に悪影響を与えるようになるため上記範囲が好ましい。ここで、炭素の含有量は、環境からのカーボン汚染のない状態（例えば、クリーン��ーム内が好ましい）で、試料の赤外線吸収特性を測定することによって、求めることができる。なお、試料の量は５ｇ以上とし、検出精度を上げることが必要である。【００７０】  本発明による冷陰極管用焼結電極を形成している焼結体における酸素の含有量は、０．０１質量％を超え、６質量％以下が好ましく、０．１質量％を超え、３質量％以下であるものが特に好ましい。酸素含有量が、０．０１質量％以下のものは希土類金属が使用中に蒸発しやすくなり、一方、３．０質量％超過では電極として使用した場合のガス（主として、ＣＯ２ガス）の放出が放電に悪影響を与えるようになるため上記範囲が好ましい。【００７１】  本発明による冷陰極管用焼結電極を形成している焼結体は、希土類元素（Ｒ）−炭素（Ｃ）−酸素（Ｏ）化合物が、平均粒径１０μｍ以下、特に平均粒径５μｍ以下、の粒子として焼結体中に存在するものが好ましい。平均粒径が１０μｍ超過である場合、電極表面への上記化合物の拡散が十分でなく、さらに電極表面における上記化合物の分布量が少なくなり陰極降下電圧が高くなるため、上記範囲が好ましい。ここでの「平均粒径は」、電子顕微鏡で４０μｍ×４０μｍを３箇所以上測定し、そこに写る粒子の最大径の平均値を求めたものである。【００７２】  このような焼結体からなる本発明による冷陰極管用焼結電極は、高電圧電流が印加された際の焼結体組織の再結晶化が抑制されたものである。従って、このような特定の焼結体を用いる本発明では、電極にリード線を溶接する際に、より高電圧の溶接条件を採用することができる。よって、従来の絞り加工によって製造された一般的な電極では実質的に採用できなかった高電圧の溶接条件を本発明では採用できるので、従来よりリード線溶接強度が高い冷陰極管用焼結電極を容易に得ることができる。【００７３】  このような本発明では、前記のように、動作電圧が低く、水銀消耗量が著しく抑制された、長寿命の冷陰極管が得られると共に、リード線の単位断面積あたりの溶接強度が４００Ｎ／ｍｍ２以上である冷陰極管用焼結電極を容易に得ることができる。【００７４】  なお、リード線の単位断面積あたりの溶接強度は、図１０に示されるように、底部にリード線が溶接された冷陰極管用焼結電極１をチャッキングＡに形成されたスリット内に固定し、一方、リード線９をチャッキングＢで固定し、チャッキングＡを１０ｍｍ／分の速度で引っ張ることによって計測することができる。【００７５】  ＜冷陰極管用焼結電極（その３）＞
本発明による冷陰極管用焼結電極は、好ましい一態様として、前記冷陰極管用焼結電極の長手軸方向に垂直な断面において、前記筒状の側壁部の内壁面の形状が凹凸形状であるもの、を包含することは前記した通りである。このような本発明による冷陰極管用焼結電極は、電極の内側表面積（即ち、筒状電極の筒内部の表面積）が大きいものであって、該電極の筒状形状に由来するホロカソード効果を最大限に利用可能なものである。【００７６】  従って、このような本発明による冷陰極管用焼結電極は、冷陰極管の動作電圧をさらに低くすることができるものである。【００７７】  本発明による冷陰極管用焼結電極１において、筒状の側壁部の内壁面の凹凸形状は、任意である。そのような凹凸形状の好ましい具体例には、例えば図１１に示されるような波打ち形状、図１２〜１３に示されるような凹凸形状等が包含される。これらの中で、図１１に示される波打ち形状は、表面積およびホロカソード効果が大きく、かつ製造や加工の容易さ、並びに耐久性等の点で特に好ましいものである。【００７８】  本発明において好ましい冷陰極管用焼結電極（図１１〜１３に示されるもの、および図１１〜１３に示されていないものの両者を含む）は、電極の長手軸方向に垂直な断面が、前記筒状の側壁部の内壁面の形状が、前記冷陰極管用焼結電極の外径から算出した仮想中心Ｏからの外径距離ａに対して、内径最大長ｂと外径距離ａとの比率（ｂ／ａ）が０．５０を超え、０．９５以下であり、かつ内径最小長ｃと内径最大長ｂとの比率（ｃ／ｂ）が０．５０を超え、０．９５以下であるもの、である。【００７９】  ここで、仮想中心（Ｏ）は、真円度測定器を用い、ＪＩＳ  Ｂ７４５１に規定される「最小領域法」によって求めたものである。また、「外径距離ａ」とは、冷陰極管用焼結電極の長手軸方向に垂直な断面（同一の断面）において、上記仮想中心（Ｏ）と筒状の側壁部の外側表面上に存在する複数の点（好ましくは８点以上）との間の平均距離をいい、「内径最大長ｂ」とは、同断面において、上記仮想中心（Ｏ）と側壁部の内側表面上に存在する最も距離が遠い点との間の距離をいい、「内径最小長ｃ」とは、同断面において、側壁部の内側表面上に存在する最も距離が近い点との間の距離をいう。【００８０】  内径最大長ｂと外径距離ａとの比率（ｂ／ａ）が０．５０以下であると、電極内壁面において十分な表面積を確保することが難しくなり、また電極を製造する際に使用する金型が破損しやすくなる。０．９５超過では、電極の製造に際し電極にクラックが発生しやすくなり、不良品率が高まる。内径最大長ｂと外径距離ａとの比率（ｃ／ｂ）が０．５０以下であると、電極の製造に際し電極にクラックが発生しやすくなり、０．９５超過では内壁面の表面積を向上させる効果が少なくなるため、上記範囲が好ましい。【００８１】  電極内壁面の凹凸形状は、同一、類似ないし相似した凹部および（または）凸部が規則的に配列しているものであっても、大きさおよび形が全く異なる凹凸形状が不規則に存在するものでもよく、また、筒状電極の開口部から底部に到るまでの部分の全ての断面において、その内壁部に実質的に同一形状の凹凸形状が形成されていても、開口部から底部に到るまでの途���箇所で凹凸形状が変更されていても、また凹凸形状が形成されていない部分があってもよい。この場合、内径最大長ｂ、内径最小長ｃ、（ｂ／ａ）および（ｃ／ｂ）は、筒状電極の部分（即ち、断面位置）に応じて異なることになる。【００８２】  しかし、電極内壁面の凹凸形状は、電極を製造する際の利便性や、電極として使用された際の安定性、耐久性等を考慮すれば、焼結体とした後に型からの取り出し作業が容易であり、かつ強度が全体にわたって均一で局部的に不足することがない形状であることが好ましい。従って、電極内壁面の凹凸形状は、電極の長手軸方向に垂直な断面において、その凹部および凸部が比較的なだらかに連続しており、かつ電極の長手軸方向に平行な断面において、同様な凹凸形状が連続して形成されているものが特に好ましい。そのようなものとしては、例えば図１１に示される波打ち形状が、内径最大長ｂ、内径最小長ｃ、（ｂ／ａ）および（ｃ／ｂ）が、筒状電極の部分（即ち、断面位置）に応じて大きく異なることなく、筒状電極の開口部から底部に到る内壁面に連続して形成されたものを挙げることができる。【００８３】  筒状の側壁部の内壁面が上記形状である冷陰極管用焼結電極を得る方法は任意である。本発明では、焼結体を製造する際に、上記形状の内壁面を有する筒状の焼結体が形成されるように構成された型を使用する方法が好ましい。なお、本発明では、焼結体を製造した後に、例えばバレル研磨、洗浄、アニール処理などを行って、筒状の側壁部の内側を上記形状に加工することができる。【００８４】  ＜＜冷陰極管用焼結電極および冷陰極管の製造方法（その２）＞＞
内壁面の形状が上記所定のものである本発明の冷陰極管用焼結電極は、原料粉末を混合し、造粒し、これを所定形状に成形し、その後に焼結することによって製造することができる。
以下、本発明に係る冷陰極管用焼結電極の好ましい製造方法について、モリブデンを中心に述べる。【００８５】  原料粉末であるモリブデンの粉末は、平均粒径が１μｍ以上５μｍ以下で、純度が９９．９５％以上、酸素含有量が０．５質量％以下のものを使用する。原料粉末で酸素量が多いものを使用すると、焼結後も酸素量が多くなってしまうため、上記範囲が好ましい。希土類金属（通常は酸化物である）は、平均粒径が０．１μｍ以上２μｍ以下のものを使用する。これらの粉末に、純水、バインダー（バインダーとしてはポリビニルアルコール（ＰＶＡ）が好ましい）を混ぜ、造粒を行う。【００８６】  次いで、所定形状の内壁面を形成させるのに適した型を使用した、単発プレス、ロータリープレスあるいは射出成形法によって、前記造粒物から成形体を製造する。その後、８００℃以上１０００℃以下の温度のドライ水素中で、４時間以下の脱脂処理を行う。ここで、４時間を超える時間で脱脂を行うと、炭素分が過度に少なくなってしまう場合がある。続いて、１７００℃以上１８００℃以下の温度で、４時間以上、水素中で焼結を行う。必要に応じ、バレル研磨、洗浄、アニールを行って、内壁面に所定の凹凸形状を有する焼結体〔例えば、直径１〜３ｍｍ×長さ３〜６ｍｍ〕を得ることができる。【００８７】  続いて、直径０．８ｍｍ、長さ２．６ｍｍのモリブデン棒と、直径０．６ｍｍ、長さ４０ｍｍのジュメット棒との溶接を行い、電極の組立が完成する。なお、電極とモリブデン棒のインサート金属としては、コバール合金やニッケル等を使用することができる。【００８８】  ＜冷陰極管＞
本発明による冷陰極管は、放電媒体が封入された中空の管形透光性バルブと、前記管形透光性バルブの内壁面に設けられた蛍光体層と、前記管形透光性バルブの両端部に配設された、一対の前記冷冷陰極管用焼結電極と、を具備すること、を特徴とするものである。【００８９】  本発明による冷陰極管において、冷陰極管用焼結電極以外の必須構成である、放電媒体、管形透光性バルブおよび蛍光体層等は、従来からこの種の冷陰極管、特に液晶ディスプレイのバックライト用冷陰極管、において用いられきたものを、そのままあるいは適当な改変を加えた上で、用いることができる。【００９０】  本発明による冷陰極管において適用できかつ好ましいものは、例えば放電媒体としては、希ガス−水銀系のもの（希ガスとしては、アルゴン、ネオン、キセノン、クリプトン、これらの混合物等）を例示することができ、蛍光体としては、紫外線による刺激で発光するもの、好ましくは例えばハロリン酸カルシウム蛍光体を例示することができる。【００９１】  中空の管形透光性バルブとしては、長さ６０ｍｍ以上７００ｍｍ以下、直径１．６ｍｍ以上４．８ｍｍ以下のガラス管を例示することができる。【００９２】  ＜液晶表示装置＞
本発明による液晶表示装置は、前記の冷陰極管用焼結電極と、前記冷陰極管用焼結電極に近接配置された導光体と、前記導光体の一方の面側に配置された反射体と、前記導光体のもう一方の面側に配置された液晶表示パネルと、を具備すること、を特徴とするものである。【００９３】  図９に、本発明による液晶表示装置の特に好ましい具体例の断面を示す。
この図９に示される液晶表示装置２０は、冷陰極管２１と、この冷陰極管２１に近接配置された導光体２２と、この導光体２２の一方の面側に配置された反射体２３と、この導光体２２のもう一方の面側に配置された液晶表示パネル２４とを具備し、さらに前記の導光体２２と液晶表示パネル２４との間に光拡散体２５が配置され、冷陰極管２１の光を前記導光体２２側に反射させる冷陰極管用反射体２７が配置されてなるものである。【００９４】  本発明では、冷陰極管の数は任意であって、例えば図９に示されるように導光体２２の対向する２辺に近接して合計２本の冷陰極管２１を配置することができるし、導光体の１辺（または３辺以上）に近接して１本あるいは２本以上の冷陰極管を配置することができる。反光拡散体２５の数および形状も任意である。例えば、内部に光拡散性粒子を存在させることによって光拡散性をもたせたシート状光拡散体２５ａや、表面形状を調整することによって光拡散性をもたせたレンズ状ないしプリズム状の光拡散体２５ｂを、前記の導光体２２と液晶表示パネル２４との間に、一または二以上配置することができる。また、前記液晶表示パネル２４の観察者面には、必要に応じて、光拡散体２５ｃ、表面保護体２８、外光の反射や写り込みを防止ないし低減する反射防止体２９、帯電防止体３０等を設けることができる。これらの光拡散体２５ａ、２５ｂ、２５ｃ、表面保護体２８、反射防止体２９および帯電防止体３０等のうちの２以上を複合化したものとし、複数の機能を併有する層を一または二層以上設けることも可能である。なお、液晶表示装置として所望の機能が発揮されるなら、光拡散体２５ａ、２５ｂ、２５ｃおよび表面保護体２８、反射防止体２９および帯電防止体３０等は配置しなくてもよい。また、液晶表示装置２０の各構成部材（即ち、冷陰極管２１、導光体２２、反射体２３、液晶表示パネル２４、光拡散体２５ａ、２５ｂ、２５ｃ、表面保護体２８、反射防止体２９および帯電防止体３０等）を所定の位置に保持する支持基板２６、フレーム、スペーサや、およびこれらの各構成部材を収容するケースを設けることができ、放熱部材３１等を設けることもできる。本発明による液晶表示装置も従来の液晶表示装置と同様に、液晶表示パネル２４に駆動電圧を供給する電気配線やＬＳＩチップ、冷陰極管２１にその駆動電圧を供給する電気配線、および不要部分への光の漏洩や装置内部へ埃や湿気が進入するのを防止するシール材などを、必要部位に設けることができる。【００９５】  本発明では、冷陰極管２１のみは先に詳細に示した所定の要件を満たす必要があるが、冷陰極管２１以外の各種の構成部材（例えば、導光体２２、反射体２３、液晶表示パネル２４、光拡散体２５ａ、２５ｂ、２５ｃ、支持基板２６、冷陰極管用反射体２７、表面保護体２８、反射防止体２９、帯電防止体３０、放熱部材３１、フレーム、ケース、シール材等）は従来から用いられてきたものを利用することができる。
【実施例】
【００９６】［実施例１〜５３、比較例１〜３３］
表１〜表４に示されるように種々条件を変え、電極を作製し、冷陰極管に組込み、その性能を評価した。
冷陰極管は、外径が３．２ｍｍ、電極間距離は３５０ｍｍであり、管内は水銀とネオン・アルゴンの混合気体を封入した。初期特性として、動作電圧の測定結果を表１〜表４に示す。【００９７】  冷陰極管の寿命は、管内の水銀がスパッタリ物質とアマルガムを形成して消耗する「希ガス放電モード」が支配的であることから、水銀の消耗量を評価することで、冷陰極管の寿命を評価した。
１５０００時間後の水銀消耗量の結果も表１〜表４に示す。【００９８】  Ｓｍの値が１００μｍを越えるようになると、急激に動作電圧や水銀の蒸発量が増えるが、１００μｍ以下であるとこの現象がなくなっている。
さらに、Ｌａ２Ｏ３を添加したＭｏで動作電圧がかなり低くなっていることがわかる。
また、側壁部の厚さが０．４ｍｍ、底面部の厚さが０．５ｍｍで、非常に良い特性が得られている。【００９９】  実施例１による冷陰極管用焼結電極の内側表面の表面粗さ（Ｓｍ）の測定結果を図７に、比較例６による冷陰極管用焼結電極の内側表面の表面粗さ（Ｓｍ）の測定結果を図８に、示す。
・測定器械：テーラーホブソン社製Ｓ４
・測定条件：カットオフ０．８ｍｍ、評価長さ１．６ｍｍ、フィルター  ガウシャンフィルター、触針先端Ｒ２μｍ、触針形状６０°円錐【０１００】
0004966008.tif 000004
【０１０１】
0004966008.tif 000005
0004966008.tif 000006
【０１０２】
0004966008.tif 000007
【０１０３】
0004966008.tif 000008
0004966008.tif 000009
【０１０４】［実施例５４〜１１０、比較例３４〜３５］
表５〜表７に示されるように、種々条件を変え、電極を作製し、冷陰極管に組込み、その性能を評価した。【０１０５】  なお、これらの実施例、比較例の冷陰極管用焼結電極は、いずれも、図１に示される形状のものであって、電極の内側表面の表面粗さ（Ｓｍ）が１００μｍ以下のものである。【０１０６】  冷陰極管は、外径が２．０ｍｍ、電極間距離は３５０ｍｍであり、管内は水銀とネオン・アルゴンの混合気体を封入した。冷陰極管の寿命は、管内の水銀がスパッタ物質とアマルガムを形成して消耗する「希ガス放電モード」が支配的であることから、水銀の消耗量を評価することで、寿命を評価できる。
１００００時間後の水銀消耗量の結果を、表５〜表７に示す。【０１０７】  実施例５９の組成（即ち、「２％Ｌａ−Ｏ−Ｃ化合物（Ｏ２量０．４質量％、Ｃ量３０ｐｐｍ）」）を含有したＭｏ焼結体におけるＬａ−Ｃ−Ｏ化合物の平均粒径（μｍ）と初期放電電圧（Ｖ）との関係は、図１４に示される通りである。【０１０８】  また、同焼結体（即ち、「２％Ｌａ−Ｏ−Ｃ化合物（Ｏ２量０．４質量％、Ｃ量３０ｐｐｍ）」）の、ＥＰＭＡ法カラーマッピングによる解析結果は、図１５に示される通りである。〔解析条件：照射電圧＝１５ｋＶ、照射電流＝５．０×１０−８Ａ、測定範囲＝５０００倍の視野で少なくとも１００μｍ×１００μｍ以上の面積を測定する（一度に１００μｍ×１００μｍの面積を測定出来ないときは、複数回の分割して測定可能）〕。【０１０９】  図１５中、（Ａ）は反射電子像（ＳＥＭ像）を、（Ｂ）は酸素（Ｏ）をカラーマッピングしたものを、（Ｃ）はランタン（Ｌａ）をカラーマッピングしたものを、（Ｄ）はモリブデン（Ｍｏ）をカラーマッピングしたものを、（Ｅ）は炭素（Ｃ）をカラーマッピングしたものを、示している。これらのデータを重ね合わせると、酸素、ランタン、モリブデン、炭素のマッピング箇所が重なることから、Ｌａ−Ｏ−Ｃ化合物が存在しているということが確認された。【０１１０】
0004966008.tif 000010
0004966008.tif 000011
【０１１１】
0004966008.tif 000012
【０１１２】
0004966008.tif 000013
0004966008.tif 000014
【０１１３】［実施例１１１〜１４３］
実施例５９の組成（即ち、２％Ｌａ−Ｏ−Ｃ化合物（Ｏ２量０．４質量％、Ｃ量５０ｐｐｍ）を含有したＭｏ焼結体からなり、筒状の側壁部の内壁に図１１のような波打ち形状が形成された冷陰極管用焼結電極を作製し、表８に記載される複数の冷陰極管用焼結電極（いずれの電極も、外径距離ａが０．０８５ｍｍ）を得た。【０１１４】  各電極を、実施例５９と同様にして冷陰極管に組込み、同様に、その性能を評価した。【０１１５】  結果は、表８に記載される通りである。
0004966008.tif 000015
0004966008.tif 000016
【０１１６】［実施例１４４］
実施例６０と比較例３４の電極の溶接強度を測定した。溶接強度については、直径１．０×長さ０．１ｍｍのコバール箔を介して、直径０．８ｍｍ×２．６ｍｍのＭｏリードと溶接し、５００Ａ×３０ｍｓの直流電流で溶接を行った。実施例および比較例のものをそれぞれ１０個作製し、その後、１０ｍｍ／分の速度で引っ張り試験を行い（図１０）、溶接強度を比較した。その結果を表９に示す。
0004966008.tif 000017
0004966008.tif 000018
【０１１７】  表９から分かる通り、本実施例にかかる焼結電極はリード線との接合強度が高いことが分かる。
【図１】
0004966008.tif 000019
【図２】
0004966008.tif 000020
【図３】
0004966008.tif 000021
【図４】
0004966008.tif 000022
【図５】
0004966008.tif 000023
【図６】
0004966008.tif 000024
【図７】
0004966008.tif 000025
【図８】
0004966008.tif 000026
【図９】
0004966008.tif 000027
【図１０】
0004966008.tif 000028
【図１１】
0004966008.tif 000029
【図１２】
0004966008.tif 000030
【図１３】
0004966008.tif 000031
【図１４】
0004966008.tif 000032
【図１５】
0004966008.tif 000033